(57)【特許請求の範囲】
【請求項１】
複数枚のセロハンフィルムを含水して水膨潤セロハン紙とし、前記水膨潤セロハン紙同士の間に水溶性接着剤としてカルボキシメチルセルロースを塗布して貼り合わせて積層し、その後乾燥することを特徴とする帯電防止積層セロハンの製造方法。
【請求項２】
複数枚のセロハンフィルムを含水して水膨潤セロハン紙とし、前記水膨潤セロハン紙同士の間に水溶性接着剤として超音波を照射することにより分解したデンプンを塗布して貼り合わせて積層し、その後乾燥することを特徴とする帯電防止積層セロハンの製造方法。
【請求項３】
前記水膨潤セロハン紙同士が、複数回にわたり貼り合わされる請求項１または２に記載の帯電防止積層セロハンの製造方法。
【請求項４】
前記セロハンフィルムの含水に際し、該セロハンフィルム中の柔軟剤が除去される請求項１ないし３のいずれか１項に記載の帯電防止積層セロハンの製造方法。
【請求項５】
前記水膨潤セロハン紙がグリセリンに浸漬される請求項１ないし４のいずれか１項に記載の帯電防止積層セロハンの製造方法。
【発明の詳細な説明】
【技術分野】
【０００１】
本発明は帯電防止積層セロハンの製造方法に関し、特に、セロハン同士を積層化して強度を高めた積層セロハンの製造方法に関する。
【背景技術】
【０００２】
再生セルロースフィルムは一般にセロハン、セロハンフィルム等と称され、各種物品の包装資材として利用されている。しかし、現状のセロハンは製造工程においてセルロースへの転化を含むため、膜厚を厚くすることはできない。通常、セロハンの厚さは１０μｍないし５０μｍである。セロハンは、透明性、帯電防止性、引き裂き性に優れ、適度な剛性、さらには生分解性を備える点で優れているものの、膜厚の制約により限定的な使用に留まり、必ずしもセロハンの特性を活かしてはいなかった。
【０００３】
現状、加工、成形等の容易さから帯電防止性のフィルムの主流は、ポリエチレンテレフタレート、ポリプロピレン等の合成樹脂フィルムである。このような合成樹脂フィルムにおいて、帯電防止性能を付与するためには、アミン化合物等の帯電防止剤を樹脂に添加（練り込み）する手法やフィルム表面に塗工する手法が一般的である。
【０００４】
しかし、帯電防止剤を樹脂に添加する手法では湿度依存性が高くブリードアウトしやすく、経時変化により帯電防止性能が低下する問題がある。また、高濃度の添加に伴い透明性低下等の外観不良を引き起こす場合がある。帯電防止剤をフィルム表面に塗工する手法では、乾燥や転写の不良、表面汚染等の課題を内包している。このようなことから、合成樹脂フィルムであっても、帯電防止性能の付与は容易ではない。
【０００５】
帯電防止性能はフィルム同士の貼り付きを防ぐとともに、ほこりの付着を防ぐ等の点から必要性の高い性能である。このため、セロハンの利便性は依然として高い。例えば、小物品等を収容する箱等の包装容器を想定した場合、透明な容器は中の商品が把握容易であり、美麗な印象を与える。
【０００６】
そこで、セロハンに厚みを持たせるため、セロハンと、ポリエチレンテレフタレート、ポリプロピレン等の合成樹脂フィルムを接着剤により貼り合わせたセロハンの複合積層体が提案されている（特許文献１参照）。特許文献１の複合積層体によると、セロハンのみとするよりもシート状に厚みが増し、かつ、透明感と折り目等の形状維持性も備える。そのことから、複合積層体加工容易であり包装資材として都合よい。
【０００７】
セロハンは生分解性に優れてはいるものの、このセロハンに貼り合わされる合成樹脂フィルムは生分解性能を有さない種類が多い。また、貼り合わせに用いる接着剤も同様に生分解性能を有さない種類が用いられている。しかしながら、近年の環境意識の高まりから、商品の包装に関しても環境負荷軽減の要請が高まっている。
【先行技術文献】
【特許文献】
【０００８】
【特許文献１】特開２００３−１９７７１号公報
【発明の概要】
【発明が解決しようとする課題】
【０００９】
本発明は、上記状況に鑑み提案されたものであり、セロハンの帯電防止性能を最大限活かしつつ、厚さを増すことを可能とし、しかも生分解性能を高めた帯電防止積層セロハンを得るための製造方法を提供する。
【課題を解決するための手段】
【００１０】
すなわち、請求項１の発明は、複数枚のセロハンフィルムを含水して水膨潤セロハン紙とし、前記水膨潤セロハン紙同士の間に水溶性接着剤としてカルボキシメチルセルロースを塗布して貼り合わせて積層し、その後乾燥することを特徴とする帯電防止積層セロハンの製造方法に係る。
【００１１】
請求項２の発明は、複数枚のセロハンフィルムを含水して水膨潤セロハン紙とし、前記水膨潤セロハン紙同士の間に水溶性接着剤として超音波を照射することにより分解したデンプンを塗布して貼り合わせて積層し、その後乾燥することを特徴とする帯電防止積層セロハンの製造方法に係る。
【００１２】
請求項３の発明は、前記水膨潤セロハン紙同士が、複数回にわたり貼り合わされる請求項１または２に記載の帯電防止積層セロハンの製造方法に係る。
【００１３】
請求項４の発明は、前記セロハンフィルムの含水に際し、該セロハンフィルム中の柔軟剤が除去される請求項１ないし３のいずれか１項に記載の帯電防止積層セロハンの製造方法に係る。
【００１４】
請求項５の発明は、前記水膨潤セロハン紙がグリセリンに浸漬される請求項１ないし４のいずれか１項に記載の帯電防止積層セロハンの製造方法に係る。
【発明の効果】
【００１５】
請求項１の発明に係る帯電防止積層セロハンの製造方法によると、複数枚のセロハンフィルムを含水して水膨潤セロハン紙とし、前記水膨潤セロハン紙同士の間に水溶性接着剤としてカルボキシメチルセルロースを塗布して貼り合わせて積層し、その後乾燥するため、水膨潤セロハン紙同士の貼り合わせに際し高い接着性能を得ることができ、セロハンの帯電防止性能を最大限活かしつつ、厚さを増すことを可能とし、しかも生分解性能を高めた帯電防止積層セロハンを得ることができた。
【００１６】
請求項２の発明に係る帯電防止積層セロハンの製造方法によると、複数枚のセロハンフィルムを含水して水膨潤セロハン紙とし、前記水膨潤セロハン紙同士の間に水溶性接着剤として超音波を照射することにより分解したデンプンを塗布して貼り合わせて積層し、その後乾燥するため、水膨潤セロハン紙同士の貼り合わせに際し比較的高い接着性能を得ることができ、セロハンの帯電防止性能を最大限活かしつつ、厚さを増すことを可能とし、しかも生分解性能を高めた帯電防止積層セロハンを得ることができた。
【００１７】
請求項３の発明に係る帯電防止積層セロハンの製造方法によると、請求項１または２の発明において、前記水膨潤セロハン紙同士が、複数回にわたり貼り合わされるため、簡単により多くの積層は可能となる。そして積層枚数に比例して帯電防止積層セロハンの厚さは増すことができる。
【００１８】
請求項４の発明に係る帯電防止積層セロハンの製造方法によると、請求項１ないし３のいずれかの発明において、前記セロハンフィルムの含水に際し、該セロハンフィルム中の柔軟剤が除去されるため、仕上がりを硬めにすることもできる。
【００１９】
請求項５の発明に係る帯電防止積層セロハンの製造方法によると、請求項１ないし４のいずれかの発明において、前記水膨潤セロハン紙がグリセリンに浸漬されるため、できあがる帯電防止積層セロハンの仕上がりを柔軟にすることができる。また、いずれも生分解性の材料に揃えることができる。
【図面の簡単な説明】
【００２０】
【図１】本発明の製造方法により得た帯電防止積層セロハンの断面模式図である。
【図２】本発明の製造方法の概略工程図である。
【図３】帯電防止積層セロハンを用いた物品の斜視図である。
【図４】帯電防止積層セロハンを加工した箱の全体写真である。
【発明を実施するための形態】
【００２１】
帯電防止積層セロハンを構成するセロハンは、通常、綿花、パルプ、古紙等から得た繊維質（セルロース）をアルカリ下、二硫化炭素との反応によりビスコースに調製される。そして、スラリー状となったビスコースは、硫酸、硫酸ナトリウムを含む凝固浴中にホッパー等により製膜されながら放出される。ここで、ビスコースはセルロースに転化される。こうして再生セルロース（セロハン）が生成する。その後、セロハンは、水洗、脱硫、漂白、柔軟仕上げ、乾燥等が行われて完成する。一連の過程から把握されるように、天然セルロースが原料であるため、生分解性能に優れる。
【００２２】
本発明の製造方法により得ることができる帯電防止積層セロハンについて、図１の断面模式図を基に構造から説明する。図１（ａ）の帯電防止積層セロハン１０は、セロハンフィルム１１を２枚重ねて水溶性接着剤により貼り合わせてできた積層シート状物である。セロハンフィルム１１同士の貼着面１２に水溶性接着剤が塗布される。図１（ｂ）の帯電防止積層セロハン１０ｘはセロハンフィルム１１を４枚、図１（ｃ）の帯電防止積層セロハン１０ｙはセロハンフィルム１１を６枚重ね、それぞれの貼着面１２に水溶性接着剤を塗布し貼り合わせてできたシート状物である。このように、いずれにおいても構造材料はセロハンフィルムのみである。従って、目的、用途に合わせてセロハンフィルムの積層枚数を増すことができ、厚さの調整は容易である。むろん、図示の積層枚数は例示であり、図示以上の枚数の積層も可能である。
【００２３】
続いて、図２の概略工程図を用い本発明に規定する帯電防止積層セロハンの製造方法を説明する。はじめに、構造材料となるセロハンフィルムが用意される（図２（ａ））。このセロハンフィルム１１は水浴等への浸漬により含水し、水膨潤セロハン紙１１ｓとなる（図２（ｂ），（ｃ））。本製法の特徴として、いったん乾燥したセロハンを水膨潤して軟化したことである。セロハンが水膨潤することにより、後述する水溶性接着剤との親和性が高まる。同時に、個々のセロハンフィルム同士も接合しやすくなる。
【００２４】
構造材料となるセロハンフィルムには、製造条件や仕様に応じて必要によりトリエチレングリコール等の柔軟剤が添加される。そのため、生分解性材料のみの組成に限定するならば、柔軟剤の除去が必要となる。このことから、請求項４に規定するように、セロハンフィルムの浸漬により含水を通じて、当該セロハンフィルム中の柔軟剤が除去される。また、柔軟剤を除去することにより幾分硬めの仕上がりとすることもできる。
【００２５】
あるいは、構造材料となるセロハンフィルム自体、柔軟剤の添加なく製造される場合もある。この仕様のセロハンフィルムは全般的に硬く、紙の感触に近い。このため、できあがる積層体の柔軟性を高めたいこともある。そこで、請求項５に規定するように、セロハンフィルムの浸漬による含水後、グリセリンの入った浴中に水膨潤セロハン紙が浸漬される。グリセリンは生分解性材料であり、セロハンの柔軟剤として確立されている。
【００２６】
また、双方の特性から、いったん柔軟剤を除去して水膨潤セロハン紙として、さらにグリセリン浴に浸漬する組み合わせも可能である。これらの処理は、使用するセロハンフィルムの仕様、膜厚、製品用途等を考慮して適宜組み合わされる。
【００２７】
次に、水膨潤セロハン紙１１ｓ同士の間に水溶性接着剤１５が塗布され（図２（ｄ））、互いの水膨潤セロハン紙１１ｓは貼着面１２を介して貼り合わされる（図２（ｅ））。水溶性接着剤１５とは、水や湯に可溶な成分からなり生分解性能の高い接着剤であり、比較的広汎な種類が用いられる。水膨潤セロハン紙１１ｓへ水溶性接着剤１５を塗布する際には、スプレー塗布、バーコーターやドクターナイフ等の公知の手法、道具が用いられる。
【００２８】
具体的には、アラビアゴム、カルボキシメチルセルロースである。さらには、超音波を照射することにより分解したデンプン等である。これらの水溶性接着剤を採用する根拠は実施例の結果に由来する。
【００２９】
アラビアゴムは紙用の接着剤として多用されている。特にセロハンフィルムはセルロースが主成分であるため、紙と近似した性状と考えられるためである。カルボキシメチルセルロース（カルボキシメチルセルロースナトリウム）は賦形剤や造粒剤、各種添加剤等として知られており、粘着性能を比較的容易に得ることができる。
【００３０】
前記の超音波を照射することにより分解したデンプンとは、コーンスターチ、ワキシーコーンスターチ、馬鈴薯デンプン等のデンプンを温水に溶解後に超音波を照射して、当初のデンプンに含まれる糖鎖の複合体を適度に小分子量化したデンプンである。すなわち、酵素や他の化学物質を用いることのなく物理的に処理されたデンプンである。例えば、特許第４２８８３８１号、特許第４６６３４０９号等に開示の手法で得ることができる。
【００３１】
水膨潤セロハン紙１１ｓは、間に気泡が生じないように貼着面１２を介して貼り合わされ、同時に押圧により完全に密着される。そして、一体化した水膨潤セロハン紙同士は、接着状態のまま乾燥により当初のセロハンフィルム１１に戻る（図２（ｆ））。こうして帯電防止積層セロハン１０は完成する。
【００３２】
図２では２枚貼り合わせの例である。従って、当初から３枚もしくはそれ以上の水膨潤セロハン紙を水溶性接着剤により貼り合わせて積層することができる。あるいは、請求項３の発明に規定するように、いったん、２枚重ねの水膨潤セロハン紙とし、これらの水膨潤セロハン紙同士を複数回にわたり貼り合わせることにより、簡単により多くの積層は可能となる。積層枚数に比例して帯電防止積層セロハンの厚さは増す。後記の実施例において、厚さは概ね５０μｍないし２００μｍである。当該厚さとなれば、既存の合成樹脂フィルム（シート）と厚さにおいて遜色ない。また、裁断や貼り合わせ等の加工においても既存の合成樹脂フィルムと同様に扱うことができる。従って、セロハンに起因する透明感、帯電防止性能、さらには生分解性能に力点を置いた製品展開も可能となる。
【００３３】
本発明の帯電防止積層セロハンを製造するに際し、後記の実施例のとおりシート体の貼り合わせとすることに加え、連続生産による大規模化も可能である。例えば、製造されたセロハンフィルムの原反から引き出されたセロハンフィルムが水浴内に浸漬され、同水浴内で吸水、膨潤して水膨潤セロハン紙となる。この段階でグリセリン等の柔軟剤浴を介在させても良い。そして、連続供給される水膨潤セロハン紙表面の余分な水分、柔軟剤はスクレーパーにより削ぎ落とされる。ここで、水膨潤セロハン紙の表面に接着剤がコーター等によりコートされ、他から供給される水膨潤セロハン紙が積層される。こうして、連続的に積層が進む。
【００３４】
その後、積層済みの水膨潤セロハン紙が適宜の線圧に設定されたニップロール等のローラー間に通され互いの密着は進む。密着後には乾燥機内に搬送され内部の水分の乾燥が進み、最終的には巻き取り機により積層セロハンの原反となる。
【００３５】
３枚以上の水膨潤セロハン紙を積層する場合には、同時に３層分を重ねてもよく、あるいは、先に２層積層とし、これに新たに水膨潤セロハン紙を積層しても良い。なお、積層枚数によっては、巻き取り自体が困難になる。このときは、乾燥前もしくは乾燥後に適宜の長さに裁断され、シート状の製品として完成する。
【００３６】
図３の斜視図は、本発明の製造方法によりできあがった帯電防止積層セロハン（シート状物）を加工して組み立てた箱５０である。この箱５０は加工品の一例である。箱５０の内部には内容物Ｃが収容される。内容物Ｃは特段限定されることはなく、食品、医薬品、化粧品、生活雑貨、文房具、衣類品、電子機器等の多岐にわたる。帯電防止積層セロハンから、図示の直方体を形成する展開図が切り取られる。そして、生分解性の接着剤等が糊代５２に塗布され、側壁部５１と貼着される。図中の符号５３は上蓋、５４は下蓋である。帯電防止積層セロハンは概ね透明であることから、箱５０に収容された内容物Ｃの視認は容易である。従って、内容物Ｃ自体の外観を訴求する上で好適である。
【実施例】
【００３７】
［作成、測定条件］
下記の作成時並びに測定は、ＪＩＳ  Ｚ  ８７０３（１９８３）における標準温度状態２級（温度２０±２℃）、標準湿度状態５級（６５±５％）の条件下で行った。
【００３８】
［厚さの測定］
上記の標準温度状態２級、標準湿度状態５級の条件下８時間以上調湿後、シチズン時計株式会社製：ＭＥＩ−１０  ＪＩＳ式紙厚測定機により、各試料を１０枚重ねた厚さ測定し、１枚当たりの厚さを算出した。
【００３９】
［坪量の測定］
上記の標準温度状態２級、標準湿度状態５級の条件下８時間以上調湿後、各試料をそれぞれ０．１ｍ2の大きさに裁断し、重量を株式会社島津製作所製：電子分析天秤ＡＵＸ−２２０により測定して１ｍ2当たりの重量を坪量として算出した。
【００４０】
［接着強度並びに引張強度の測定］
接着強度、引張強度ともに、上記の標準温度状態２級、標準湿度状態５級の条件下８時間以上調湿後、株式会社オリエンテック製：テンシロン万能試験機ＲＴＧ−１２１０を用い、ＪＩＳ  Ｚ  １５２１（１９９５）に基づき、幅１５ｍｍ×長さ２００ｍｍの試験片に裁断し、測定を行った。接着強度は、引張速度１０ｍｍ／分として測定した。引張強度は、引張速度３００ｍｍ／分として測定した。
【００４１】
［ヘーズの測定］
ＪＩＳ  Ｋ  ７１０５（１９８１）に準拠し、日本電色工業株式会社製  ヘーズメーター  ＮＤＨ−５００を用いて測定した。
【００４２】
［帯電圧の測定］
各試作例について４０ｍｍ×７０ｍｍの試験片に裁断した。そして、２３℃、相対湿度５０％（ＲＨ％）に調整した恒温室において、各試験片をシシド静電気株式会社製  ＷＩＮ  ＳＴＡＴ  ＢＦ−２ＺＡ  ＡＩＲ  ＩＯＮＩＺＥＲの風に当てて除電を行った後、シシド静電気株式会社製  スタティックオネストメーター  Ｈ−０１１０  を用いて帯電圧を測定した。併せて、半減期、減衰率も測定した。測定後、帯電圧、半減期、減衰率を同寸法に裁断したプラスチックフィルムの場合と比較した。
【００４３】
［水溶性接着剤の選択］
生分解性能を備えた接着剤を選択した。これとともに、セロハンフィルムを含水して水膨潤セロハン紙とし、当該水膨潤セロハン紙同士の積層に供した。接着剤は下記の５種類である。
【００４４】
［水溶性接着剤の種類］
接着剤１：カルボキシメチルセルロースナトリウム（キシダ化学株式会社製，製品コード０２０−１４５１５）
接着剤２：超音波加工デンプン（フタムラ化学株式会社製，エフスマッシュ（登録商標）；ゲル化したデンプンに超音波を照射して低分子量化したデンプンである。）
接着剤３：アラビアゴム（キシダ化学株式会社製，製品コード０２０−０５４７５）
接着剤４：カゼイン（キシダ化学株式会社製，製品コード０２０−１４６７５）
接着剤５：膠（ホルベイン工業株式会社製，ＰＧ５０９）
【００４５】
［接着剤の調製］
接着剤の調製に際し、前出の接着剤１ないし５について、濃度を１％、５％、１０％として、常温のイオン交換水に溶解、攪拌し、５分間ホモジナイザーにかけて均一に分散した。以降の濃度の記載は、重量パーセント濃度を意味する。
【００４６】
このとき、３種類のいずれの濃度とも、接着剤１（カルボキシメチルセルロースナトリウム），２（超音波加工デンプン），３（アラビアゴム）は水溶化した。これに対し、接着剤４（カゼイン），５（膠）はいずれの濃度とも水に不要であった。従って、接着剤１（カルボキシメチルセルロースナトリウム），２（超音波加工デンプン），３（アラビアゴム）が水溶性接着剤として適する。
【００４７】
［セロハンフィルムの積層］
平滑なセロハンフィルム（フタムラ化学株式会社製，ＰＵＴ＃５００，厚さ３５μｍ）をＡ４サイズ（縦２９．７ｃｍ×横２１ｃｍ）に裁断した。当該セロハンフィルムを常温のイオン交換水の水浴に２４時間浸漬して水膨潤セロハン紙とした。水膨潤セロハン紙を水浴から取り出し、同水膨潤セロハン紙をニップロール内に挟み表面に残存している水を除去した。
【００４８】
水溶性接着剤として適する接着剤１，２，３について、それぞれを５％の濃度（重量％）に調製し、水膨潤セロハン紙の片面側にバーコーターＮｏ．３２を用いて均一に塗布した。接着剤を塗布した面に、水を除去した他の水膨潤セロハン紙を重ねて積層した。当該２枚積層体をニップロール内に挟み均等に押圧して互いを密着させた。
【００４９】
押圧済みの２枚積層体を平滑な板状物表面に載置し、その表面を固定した。そして、２０℃、相対湿度ＲＨ６５％の条件下で２４時間以上乾燥した。接着剤１（カルボキシメチルセルロースナトリウム）を用いた積層体を試作例１とし、接着剤２（加工デンプン）を用いた積層体を試作例２、接着剤３（アラビアゴム）を用いた積層体を試作例３とした。
【００５０】
［接着の結果］
接着剤ごとの接着強度を測定した結果、接着剤１（カルボキシメチルセルロースナトリウム）は１．６６Ｎ／１５ｍｍ幅であった。接着剤２（加工デンプン）は０．６３７Ｎ／１５ｍｍ幅であった。従って、セロハンフィルムの積層化に際し、接着剤１（カルボキシメチルセルロースナトリウム）が最も強力である。接着剤２（加工デンプン）は市販のデンプン糊に相当する材料であり、接着効果を発揮した。
【００５１】
［積層枚数と物性の評価］
最も接着効果が高かった接着剤１（カルボキシメチルセルロースナトリウム）を５％の濃度（重量％）に調製し、以降の接着剤とした。前出のセロハンフィルム（フタムラ化学株式会社製，ＰＵＴ＃５００，厚さ３５μｍ）を用い、同様の手法により２枚積層、４枚積層、６枚積層とする積層体を試作した。積層枚数の順に試作例１０１，１０２，１０３とした。試作例１０１，１０２，１０３は柔軟剤を除去しており柔軟剤不使用品となる。
【００５２】
これに加え、前出のセロハンフィルムを常温のイオン交換水の水浴に２４時間浸漬して水膨潤セロハン紙とした後、柔軟剤としてのグリセリンを溶解した柔軟剤浴（濃度６．５％（体積％））に水膨潤セロハン紙を２時間浸漬した。その後、柔軟剤浴から取り出し、同水膨潤セロハン紙をニップロール内に挟み表面に残存している水を除去した。その後の水膨潤セロハン紙同士の積層は前記同様である。なお、４枚、６枚の水膨潤セロハン紙は、１枚ずつ積層した。積層枚数の順に試作例２０１，２０２，２０３とした。試作例２０１，２０２，２０３は柔軟剤を添加しており柔軟剤使用品となる。
【００５３】
試作例１０１，１０２，１０３と試作例２０１，２０２，２０３について、乾燥後に坪量（ｇ／ｍ2）、厚さ（μｍ）、縦方向の引張強度（Ｎ／１５ｍｍ幅）、縦方向の引張伸度（％）、ヘーズ（％）を測定した。ここで、縦方向とは、原材料のセロハンフィルムを伸長する製膜方向（原反の巻き取り方向）である。引張伸度（％）とは、「（引張後長さ）÷（当初の長さ）×１００」として求めた。結果を表１に記す。
【００５４】
【表１】
0005931492.tif 000002
【００５５】
表１の結果によると、引張強度以外の指標は、積層枚数の増加に伴って比例して増加している。従って、セロハンフィルムの積層枚数の増減により、所望の帯電防止積層セロハン（シート状物）の作り分けが可能である。なお、積層枚数を増やしてもヘーズ値も比較的低く抑えられているため、通常の透明合成樹脂シートと同様の透明度である。従って、透明な美麗さが求められる用途に好適である。また、製造段階における柔軟剤使用の影響は、引張伸度についてのみ生じた。できあがったシート状物の手触りを確かめると、柔軟剤不使用品は硬めの感触であり、柔軟剤使用品はそれよりも柔らかめの感触であった。このことから、シート状物の用途に応じて使い分けることができる。
【００５６】
［帯電防止性能の評価］
前出の試作例１０１ないし１０３、２０１ないし２０３として作成した帯電防止積層セロハン（シート状物）と、帯電防止ポリエチレンテレフタレート（ＰＥＴ）のフィルム（フタムラ化学株式会社製，品番ＦＥ２３０１，厚さ２５μｍ）、及び帯電防止ポリプロピレン（ＯＰＰ）のフィルム（フタムラ化学株式会社製，品番ＢＮＴ，厚さ３０μｍ）について、帯電圧（ｋＶ）、半減期（ｓｅｃ）、減衰率（％）を測定した。これらの結果は、表２である。
【００５７】
【表２】
0005931492.tif 000003
【００５８】
試作例の帯電防止積層セロハンは、厚さや柔軟剤有無にもかかわらず、いずれも他の樹脂フィルムと比較して低い帯電圧であった。また、半減期が存在せず、完全に減衰している。このことから、非常に帯電し難く、またすぐに放電する性質である。このような性能は、既存の帯電防止剤等により帯電防止性能を高めた合成樹脂のフィルムやシートからは得ることのできない極めて特有な性質である。セロハンの構成材料であるセルロースは糖鎖であることから分子中に酸素、水素原子を比較的多く含み全体的に極性に富むと考えられる。そこで、導電性能が他の合成樹脂のフィルムよりも向上したといえる。
【００５９】
［物品の作成］
発明者らは、一連の経緯から帯電防止積層セロハンの有用性を確信した。そこで、帯電防止積層セロハンを用いた物品を実際に作成した。このとき使用した帯電防止積層セロハンは柔軟剤不使用の仕上げである。前出と同様の平滑なセロハンフィルム（フタムラ化学株式会社製，ＰＵＴ＃５００，厚さ３５μｍ）であり、５％濃度に調整した接着剤１（カルボキシメチルセルロースナトリウム）を用い、水膨潤セロハン紙を５枚積層とした。作成条件等は前記の試作例の場合と同様である。
【００６０】
そして、５枚積層の帯電防止積層セロハンから上下に蓋を備える小箱を作成するため、はさみ、カッターナイフを用いて立方体の展開図形を糊代とともに切り出した。続いて、市販の紙用接着剤を糊代に塗布して帯電防止積層セロハン同士を接着した。その後、上下の蓋を折り曲げて綴じ込み、立方体状の小箱とした。図４はその全体写真である。同小箱は、縦４．５ｃｍ、横４．５ｃｍ、高さ４．５ｃｍである。
【産業上の利用可能性】
【００６１】
本発明の帯電防止積層セロハンの製造方法は、従前のセロハンフィルムの製造において得ることができなかった肉厚のセロハンを製造することができる。そして、セロハンは生分解性能とともに特有な高い帯電防止性能も併せ持つ。このため、既存の合成樹脂フィルムの代替に留まらず、静電気防止が求められる物品の包装資材用途としても有望である。
【符号の説明】
【００６２】
１０，１０ｘ，１０ｙ  帯電防止積層セロハン
１１  セロハンフィルム
１１ｓ  水膨潤セロハン紙
１２  貼着面
１５  水溶性接着剤
５０  箱
５１  側壁部
５２  糊代
５３  上蓋
５４  下蓋
Ｃ  内容物
【図１】
0005931492.tif 000004
【図２】
0005931492.tif 000005
【図３】
0005931492.tif 000006
【図４】
0005931492.tif 000007